СПОСОБ И КАТАЛИЗАТОР ДЛЯ ОДНОВРЕМЕННОГО УДАЛЕНИЯ МОНООКСИДА УГЛЕРОДА И ОКСИДОВ АЗОТА ИЗ ДЫМОВЫХ ИЛИ ВЫХЛОПНЫХ ГАЗОВ

1. Способ снижения количества монооксида углерода, летучих органических соединений и оксидов азота в дымовых или выхлопных газах, который включает в себя следующие стадии:
введение аммиака и/или его предшественника в дымовые или выхлопные газы; конверсию предшественника, если таковой используется, в аммиак;
3
контактирование газа и аммиака при температуре до 350°С со слоистым катализатором, содержащим верхний первый слой катализатора с окислительным катализатором и нижележащий второй слой катализатора с катализатором NH-CKB, который поддерживает полностью первый слой, и окисляющим, по меньшей мере, часть количества монооксида углерода и летучих органических соединений в верхнем первом слое, не влияя на аммиак, который дополнительно содержится в газе, и восстанавливающий количество оксидов азота в нижележащем втором слое катализатора посредством реакции с аммиаком.
2. Способ по п. 1, отличающийся тем, что окислительный катализатор в первом слое состоит из палладия, оксида ванадия и оксида титана.
3. Способ по п. 2, отличающийся тем, что окислительный катализатор состоит из 0,45 вес. % палладия, 4,5 вес. % пентоксида ванадия и нанесен на подложку из оксида титана.
4. Способ по п. 1, отличающийся тем, что первый слой катализатора имеет толщину слоя от 10 до 200 микрон.
5. Способ по п. 1, отличающийся тем, что первый слой катализатора имеет толщину слоя от 10 до 50 микрон.
3
6. Способ по п. 1, отличающийся тем, что катализатор CKB-NH во втором слое катализатора содержит оксиды вольфрама, молибдена, ванадия и титана.
7. Способ по любому из пп. 1-6, отличающийся тем, что дымовые или выхлопные газы дополнительно обрабатываются с помощью обычного неслоистого катализатора СКВ либо выше, либо ниже по потоку слоистого катализатора.
8. Катализатор для одновременного окисления монооксида углерода и летучих органических соединений и селективного восстановления оксидов азота посредством реакции с аммиаком, при этом катализатор содержит первый слой
3
окислительного катализатора и второй слой катализатора CKB-NH, полностью поддерживающий первый слой.
9. Катализатор по п. 8, отличающийся тем, что окислительный катализатор состоит из палладия, оксидов ванадия и оксидов титана.
10. Катализатор по п. 9, отличающийся тем, что окислительный катализатор состоит из 0,45 вес. % палладия, 4,5 вес. % пентоксида ванадия и нанесен на подложку из оксида титана.
11. Катализатор по п. 8, отличающийся тем, что первый слой катализатора имеет толщину слоя от 10 до 200 микрон.
12. Катализатор по п. 8, отличающийся тем, что первый слой катализатора имеет толщину слоя от 10 до 50 микрон.
3
13. Катализатор по любому из пп. 8-12, отличающийся тем, что катализатор CKB-NH во втором слое катализатора содержит оксиды вольфрама, молибдена, ванадия и титана.